(57)【要約】【課題】カゼインを含有する塗料からなるインク受容層を有し、光沢を損なうことなく、画像部の耐水性に優れるインクジェット記録媒体を提供する。【解決手段】基紙の少なくとも片面に１層以上のインク受容層を設けたインクジェットキャストコート紙であって、前記インク受容層が、顔料とカゼインを含む結着剤と第一のカチオン性ポリマーとを含有するｐＨ８〜１１の水性塗工液を塗布して塗工層を設けた後、凝固剤と第二のカチオン性ポリマーとを含有する凝固液を前記塗工層上に塗布して凝固処理を行い、次いで前記塗工層が湿潤状態にある内に加熱した鏡面仕上げ面に塗工層を圧着乾燥して形成された光沢を有する層であり、かつ、前記第一のカチオン性ポリマーがポリエチレンイミンにアルキレンオキサイドを付加して得られるポリエチレンイミン誘導体である。【選択図】  なし。【特許請求の範囲】
【請求項１】
基紙の少なくとも片面に１層以上のインク受容層を設けたインクジェット記録用キャストコート紙であって、前記インク受容層が、顔料とカゼインを含む結着剤と第一のカチオン性ポリマーとを含有するｐＨ８〜１１の水性塗工液を塗布して塗工層を設けた後、凝固剤と第二のカチオン性ポリマーとを含有する凝固液を前記塗工層上に塗布して凝固処理を行い、次いで前記塗工層が湿潤状態にある内に加熱した鏡面仕上げ面に塗工層を圧着乾燥して形成された光沢を有する層であり、かつ、前記第一のカチオン性ポリマーがポリエチレンイミンにアルキレンオキサイドを付加して得られるポリエチレンイミン誘導体であることを特徴とするインクジェット記録用キャストコート紙。
【請求項２】
ポリエチレンイミン誘導体のカチオン当量が２〜１１ｍｅｑ／ｇである請求項１に記載されたインクジェット記録用キャストコート紙。
【請求項３】
ポリエチレンイミン誘導体の重量平均分子量が３×１０２〜１×１０５である請求項１または２に記載されたインクジェット記録用キャストコート紙。
【請求項４】
７５°鏡面光沢度が６０％以上である、請求項１〜３に記載されたインクジェット記録用キャストコート紙。
【発明の詳細な説明】
【０００１】
【産業上の利用分野】
本発明はインクジェット記録用キャストコート紙に関し、特に発色性、耐水性に優れたインクジェット記録用キャストコート紙に関する。
【０００２】
【従来の技術】
インクジェット記録方法は、種々の機構によってインクの少滴を吐出し、紙などの記録材料上に画像や文字を形成させる記録方式であり、騒音が小さく、フルカラー化及び高速印字が可能であるなどの利点があり、近年ではインク滴の微少化やインクの改良が大幅に進んだ結果、画像の高画質化が進み、銀塩写真に迫るレベルの画像が得られるまでになった。
インクジェット記録方法の高画質化に伴い、インクジェット記録媒体にも高い特性が要望されるようになった。その特性としては、インク吸収性に優れること、印字部の記録濃度が高いこと、画像部の耐水性に優れること、高い光沢感などが上げられる。
【０００３】
インクジェット記録用紙に光沢を付与する方法としては、インク受容層表面を平滑化して光沢を付与するスーパーカレンダー法や、湿潤状態又は可塑性を有している状態にあるインク受容層を加熱された鏡面状のドラム（キャストドラム）面に圧着し、そのままの状態で乾燥と同時にその鏡面を記録用紙表面に写し取るキャスト法がある。
【０００４】
キャスト法には代表的なものとして以下の３つの方法がある。即ち支持体に塗布された塗工液が全く乾燥されていない状態で加熱されたキャストドラムに圧着される直接法、支持体に塗布された塗工液を一旦乾燥、又は半ば乾燥した後、再湿液により再び可塑性を有した状態に戻された後に加熱されたキャストドラムに圧着されるリウエットキャスト法、支持体に塗布された塗工液が、凝固液で処理され、流動性のないゲルの状態で加熱されたキャストドラムに圧着される凝固法である。これらのキャスト法は、何れも鏡面状のドラム表面を写し取ることで高光沢塗工層表面を得る点で共通している。
【０００５】
キャスト法に用いる結着剤には、通常カゼインやポリビニルアルコール等の水溶性樹脂また、ラテックスが使用されている。
一方、画像部の耐水性改善のために、カチオン性ポリマーをインク受容層に含有させる方法が提案されている。（特許文献１〜４参照）
【特許文献１】特開昭５６−８４９９２号公報
【特許文献２】特開昭６０−４９９９０号公報
【特許文献３】特開昭６１−１２５８７号公報
【特許文献４】特開平１０−８７９号公報（第５頁、実施例欄等）
【０００６】
【発明が解決しようとする課題】
上記に上げた３つのキャスト法のうち凝固法は、塗工層がゲル化し可塑化の度合いが高いためドラムへの密着ムラが少なくドラム鏡面をきれいに転写することが可能であり、銀塩写真に匹敵する面感・光沢が得られる。
凝固法に用いる結着剤としては、キャスト塗工性が良好であり、ドラムからの剥離性、光沢の発現に優れるカゼインを用いることが好ましい。カゼインはアルカリ性下でのみ水溶液化するため、結着剤としてカゼインを用いる場合には塗料のｐＨを高くするように調整し、カゼインの凝集を防ぐ必要がある。
しかし、前述したカチオン性ポリマーは高ｐＨ領域で不安定であり、凝集を起こしやすい性質があるため、カゼインを含むアニオン性塗料中に添加することは困難である。このため、インク受容層中にカゼインを含有し、銀塩写真に匹敵する面感・光沢を有するキャストコート紙において、高い耐水性を持つものが望まれていた。
【０００７】
従って、本発明は、カゼインを含有する塗料から形成されるインク受容層を有し、光沢を損なうことなく、画像部の耐水性に優れるインクジェット記録媒体を提供することを目的とする。
【０００８】
【課題を解決するための手段】
本発明者等は、上記課題を解決するために種々検討した結果、カチオン性ポリマーの中でもポリエチレンイミンにエチレンオキサイドを付加して得られるポリエチレンイミン誘導体が、カゼインを含有するインク受容層形成用塗工液中に増粘及び凝集を起こさずに添加可能であることを見出した。また、凝固液中において他のまたは同じ種類のカチオン性ポリマーを配合することで、光沢を損なうことなく、画像部の耐水性を改善することが可能であることを見出し本発明に至った。
【０００９】
従って、本発明は（１）基紙の少なくとも片面に１層以上のインク受容層を設けたインクジェット記録用キャストコート紙であって、前記インク受容層が、顔料とカゼインを含む結着剤と第一のカチオン性ポリマーとを含有するｐＨ８〜１１の水性塗工液を塗布して塗工層を設けた後、凝固剤と第二のカチオン性ポリマーとを含有する凝固液を前記塗工層上に塗布して凝固処理を行い、次いで前記塗工層が湿潤状態にある内に加熱した鏡面仕上げ面に塗工層を圧着乾燥して形成された光沢を有する層であり、かつ、前記第一のカチオン性ポリマーがポリエチレンイミンにアルキレンオキサイドを付加して得られるポリエチレンイミン誘導体であることを特徴とするインクジェット記録用キャストコート紙である。
【００１０】
また、本発明は（２）ポリエチレンイミン誘導体のカチオン当量が２〜１１ｍｅｑ／ｇである（１）に記載されたインクジェット記録用キャストコート紙である。また、本発明は（３）ポリエチレンイミン誘導体の重量平均分子量が３×１０２〜１×１０５である（１）または（２）に記載されたインクジェット記録用キャストコート紙である。また本発明は（４）７５°鏡面光沢度が６０％以上である、（１）〜（３）に記載された記載のインクジェット記録用キャストコート紙である。
【００１１】
【発明の実施の形態】
本発明に用いたポリエチレンイミン誘導体は、１級、２級、３級を問わず適当なポリエチレンイミンにアルキレンオキサイドをそのままあるいは水溶性有機溶媒により希釈して、酸やアルカリ等の触媒下で加熱することで、ポリエチレンイミンにアミノ基にアルキレンオキサイドを付加して得られる。このようなポリエチレンイミン誘導体は例えば特開平１１−２９３１７３号公報に記載されたポリエチレンイミン誘導体や、特開平５−５１８９９号公報に記載されたポリアルキレンイミンのアルキレンオキシド付加体や、ポリエチレンイミンへエチレンオキサイドを付加したデンドリマー構造のポリマー（株式会社日本触媒製エポミンＰＡＯシリーズ）等を用いることができる。
【００１２】
本発明において、ポリエチレンイミン誘導体のカチオン当量は２以上１１以下（ｍｅｑ／ｇ  ｓｏｌｉｄ）であり、特に４以上１０以下であることが好ましい。カチオン当量が１１を越えると、画像耐水性に対する効果が上がるが、水性塗工液で安定性が不充分であるため塗料の凝集が起こりやすく、インク受容層の光沢度の低下を引き起こす。凝集が重度の場合には塗工に用いることすら不可能となる。またカチオン当量が２未満であると水性塗工液の安定性に優れるが、画像耐水性に対する効果が少ない。なおカチオン当量はポリビニル硫酸カリウム溶液を用いたコロイド滴定法により求められる。なお、カチオン当量は使用するポリエチレンイミンのカチオン等量やアルキレンオキサイドの付加量等で調整することができる。
【００１３】
上記ポリエチレンイミン誘導体の重量平均分子量は３×１０２以上１×１０５以下、特に１×１０３以上３×１０４以下であることが好ましい。重量平均分子量が小さいと、画像耐水性に対する効果は不充分となる傾向にある。また、重量平均分子量は大きいほど記録濃度が向上し好ましいが、１×１０５を越えると水溶性塗工液の安定性が不充分となる傾向がある。なお重量平均分子量はゲルパーミエーションクロマトグラフィー（ＧＰＣ）を用いて求められる。
【００１４】
上記ポリエチレンイミン誘導体の水性塗工液中の配合比率は、目的や基紙の種類等に応じて変更可能であり、インク受容層の光沢や画像部の耐水性、インクの発色性及びインク吸収性などの要求品質を損なわない範囲で適宜設定することが出来る。
【００１５】
本発明に用いる基紙は、木材パルプ及び填料、助剤等から構成される。木材パルプとして用いることのできるものとして、公知の化学パルプ、機械パルプ、及び脱墨パルプ等が挙げられ、これら各種パルプは必要に応じて単独または併用して用いられる。上記基紙には、填料やサイズ剤、紙力増強剤、歩留まり向上剤、ｐＨ調整剤、及び各種染料等、公知の填料及び助剤を適宜選沢して内添あるいは外添することが出来る。
【００１６】
インク受容層を構成する顔料としては、合成非晶質シリカ、コロイダルシリカ、アルミナ、炭酸カルシウム、炭酸マグネシウム、水酸化アルミニウム、カオリン、焼成カオリン、タルク、二酸化チタン、酸化亜鉛、及び各種プラスチック顔料等公知の各種顔料が挙げられ、アニオン性水溶性塗工液の安定性が保たれる範囲で１種、又は複数種選沢して用いることができる。このうち、合成非晶質シリカ等の多孔性顔料は他の顔料と比較してインク吸収性に優れたポーラスな層を形成し、塗工層中で比較的透明となり、インクジェット記録媒体に記録を行った際にインク発色性が向上するため、好ましく用いられる。本発明の効果は顔料が合成非晶質シリカである場合、特に顕著に現れる。
【００１７】
本発明においては鏡面仕上げ面からの剥離性、光沢の発現に優れることからインク受容層の結着剤としてカゼインを必須とする。カゼインはアルカリ性下でのみ水溶液化するため、結着剤としてカゼインを用いる場合には塗工液のｐＨを高くするように調整する。塗工液のｐＨはｐＨ８〜１１であればカゼインの凝集を充分防ぐことができる。その他の結着剤としては、酸化デンプン、エステル化デンプン等のデンプン類、カルボキシメチルセルロース、ヒドロキシエチルセルロース等のセルロース誘導体、ゼラチン、大豆蛋白等の蛋白質類、ポリビニルアルコール、ポリビニルピロリドン、アクリル樹脂、スチレン−アクリル樹脂、酢酸ビニル樹脂、塩化ビニル樹脂、尿素樹脂、ウレタン樹脂、アルキッド樹脂、ポリエステル樹脂、ポリカーボネート樹脂、スチレン−ブタジエンラテックス、及びそれらの誘導体等公知の各種結着剤が挙げられ、アニオン性水溶性塗工液の安定性が保たれる範囲で１種、又は複数種を選沢して用いることができる。
【００１８】
インク受容層を構成する顔料と結着剤の配合比率は、その性状、処方及び基紙に応じて変更可能であり、インク吸収性などの要求品質を損なわない範囲で適宜設定する事が出来るが、顔料１００重量部に対し１０〜６０重量部、特に２０〜５０重量部であることが好ましい。
【００１９】
またインク受容層には、アニオン性水溶性塗工液の安定性が保たれる範囲で、顔料分散剤、保水剤、増粘剤、消泡剤、防腐剤、着色剤、耐水化剤、湿潤剤、可塑剤、蛍光染料、紫外線吸収剤、酸化防止剤、剥離剤、ｐＨ調整剤等の公知の助剤を適宜添加することができる。
【００２０】
本発明の凝固液に用いる凝固剤としては、カゼインを凝固させる作用を有していればいずれの材料を使用することが可能であるが、例えば蟻酸、酢酸、クエン酸、酒石酸、乳酸、塩酸、硫酸、炭酸、等のカルシウム、亜鉛、マグネシウム、ナトリウム、カリウム、バリウム、鉛、カドミウム、アンモニウム等との塩、及びホウ砂、各種ホウ酸塩等が挙げられ、１種、又は複数種選沢して用いることができる。
【００２１】
また本発明においては、インク受容層中にポリエチレンイミンにアルキレンオキサイドを付加して得られるポリエチレンイミン誘導体からなるカチオン性ポリマーを配合するのみでは画像部耐水性が不充分となるため、凝固液中に第二のカチオン性ポリマーを添加する。凝固液中に添加する第二のカチオン性ポリマーとしては、ポリアミンスルホン、ポリアルキレンポリアミン、ポリアミン縮合物、ポリアリルアミン、ポリジアリルアミン、ポリビニルアミン、ポリエチレンイミン、ジシアンジアミド縮合物、カチオン性アクリル樹脂、カチオン性ウレタン樹脂等が挙げられ、１種、又は複数種選沢して用いることができる。カチオン性ポリマーは特に限定するものではないが、インク発色性、光沢性向上の点からカチオン性アクリル樹脂を用いることが好ましい。
【００２２】
本発明においては、凝固液を塗布した後の湿潤状態の塗工層を、加熱した鏡面仕上げ面に圧着し乾燥することにより、記録層表面に光沢を付与する。凝固液を塗布する際の塗工層は、湿潤状態であっても乾燥状態であっても良いが、前者（塗工層が湿潤状態である内に凝固液を塗布する）の場合には鏡面仕上げ面を写し取りやすく、表面の微小な凹凸を少なくすることができるため、銀塩写真用印画紙並の光沢感を得やすい。
【００２３】
基紙上に塗工層を設ける方法としては、ブレードコーター、エアナイフコーター、ロールコーター、ブラッシュコーター、キスコーター、スクイズコーター、カーテンコーター、ダイコーター、バーコーター、グラビアコーター、コンマコーター等の公知の塗工機を用いた方法の中から適宜選択すれば良い。凝固液を塗布する方法は、塗工層に塗布できる限り特に制限されず公知の方法（例えばロール方式、スプレー方式、カーテン方式等）の中から適宜選択して用いることができる。
【００２４】
インク受容層の塗工量は、基紙の表面を覆い、かつ十分なインク吸収性が得られる範囲で任意に調整することができるが、記録濃度及びインク吸収性を両立させる観点から、片面当たり、固形分換算で５〜３０ｇ／ｍ２であることが好ましく、特に、生産性をも加味すると１０〜２５ｇ／ｍ２であることが好ましい。３０ｇ／ｍ２を超えると鏡面ドラムからの剥離性が低下し、塗工層（インク受容層）が鏡面ドラムに付着するなどの問題を生じる。塗工量を多く必要とする場合には、基紙とインク受容層の間にアンダーコート層を設けても良い。
【００２５】
【作用】
インクジェット記録用キャストコート紙のように、高い光沢度を要求されるものについては、インク受容層用塗工液の凝集が軽度であっても光沢度が低下するなど、塗工後の塗工層表面に及ぼす影響が大きい。本発明においてはインク受容層用塗工液の凝集が防止できるため、高光沢のインクジェット記録用キャストコート紙を得ることができると考えられる。また、カチオン性ポリマーを凝固液成分としてのみ塗布した場合、カチオン性ポリマーは表層のみに存在することになり、インク受容層全層でインクを定着することが出来ず、十分な耐水性が得ることが出来なかった。しかし、本発明においては、塗工層中にカチオン性ポリマーを含有するため、表層および全層でインクを定着することか可能となり、結果として耐水性が更に向上したインクジェット記録用キャストコート紙を得ることができたと考えられる。
【００２６】
【実施例】
以下、実施例により本発明を更に詳述するが、本発明はこれによって限定されるものではない。尚、特に断らない限り以下に記載する「％」、及び「部」は、それぞれ「重量％」、「重量部」を意味する。
【００２７】
＜基紙の抄造＞広葉樹を蒸解して得られた晒しクラフトパルプ８０部、及び炭酸カルシウム（エスカロン＃８００：三共製粉株式会社の商品名）２０部を含有するスラリーを主原料とし、長網式抄紙機を用いて坪量１６０ｇ／ｍ２の基紙を得た。
【００２８】
・水溶性塗工液の調整
（水溶性塗工液１）
合成非晶質シリカ（ファインシールＸ３７Ｂ、トクヤマ製）１００部、カゼイン１０部、ＳＢＲ（ＳＮ３３５Ｒ、日本Ａ＆Ｌ製）１０部、水性ポリウレタン樹脂（アデカボンタイターＨＵＸ２９０Ｈ、旭電化製）２０部、離型剤（ノプコートＣ−１０４、サンノプコ製）５部、アンモニア２部、染料定着剤として分子量２５００、カチオン当量５のポリエチレンイミンエチレンオキサイド５部を混合した固形分２８％、ｐＨ９．５のカラーを調製した。
【００２９】
（水溶性塗工液２）
合成非晶質シリカ（ファインシールＸ３７Ｂ、トクヤマ製）１００部、カゼイン１０部、ＳＢＲ（ＳＮ３３５Ｒ、日本Ａ＆Ｌ製）１０部、水性ポリウレタン樹脂（アデカボンタイターＨＵＸ２９０Ｈ、旭電化製）２０部、離型剤（ノプコートＣ−１０４、サンノプコ製）５部、アンモニア２部、染料定着剤として分子量７０００、カチオン当量５のポリエチレンイミンエチレンオキサイド５部を混合した固形分２８％、ｐＨ９．５のカラーを調製した。
【００３０】
（水溶性塗工液３）
合成非晶質シリカ（ファインシールＸ３７Ｂ、トクヤマ製）１００部、カゼイン１０部、ＳＢＲ（ＳＮ３３５Ｒ、日本Ａ＆Ｌ製）１０部、水性ポリウレタン樹脂（アデカボンタイターＨＵＸ２９０Ｈ、旭電化製）２０部、離型剤（ノプコートＣ−１０４、サンノプコ製）５部、アンモニア２部、染料定着剤として分子量１５０００、カチオン当量３のポリエチレンイミンエチレンオキサイド５部を混合した固形分２８％、ｐＨ９．５のカラーを調製した。
【００３１】
（水溶性塗工液４）
合成非晶質シリカ（ファインシールＸ３７Ｂ、トクヤマ製）１００部、カゼイン１０部、ＳＢＲ（ＳＮ３３５Ｒ、日本Ａ＆Ｌ製）１０部、水性ポリウレタン樹脂（アデカボンタイターＨＵＸ２９０Ｈ、旭電化製）２０部、離型剤（ノプコートＣ−１０４、サンノプコ製）５部、アンモニア２部、染料定着剤として分子量１６００、カチオン当量１０のポリエチレンイミンプロピレンオキサイド５部を混合した固形分２８％、ｐＨ９．５のカラーを調製した。
【００３２】
（水溶性塗工液５）
合成非晶質シリカ（ファインシールＸ３７Ｂ、トクヤマ製）１００部、カゼイン１０部、ＳＢＲ（ＳＮ３３５Ｒ、日本Ａ＆Ｌ製）１０部、水性ポリウレタン樹脂（アデカボンタイターＨＵＸ２９０Ｈ、旭電化製）２０部、離型剤（ノプコートＣ−１０４、サンノプコ製）５部、アンモニア２部、染料定着剤として分子量７０００、カチオン当量１２のポリエチレンイミンエチレンオキサイド５部を混合した固形分２８％、ｐＨ９．５のカラーを調製した。
【００３３】
（水溶性塗工液６）
合成非晶質シリカ（ファインシールＸ３７Ｂ、トクヤマ製）１００部、カゼイン１０部、ＳＢＲ（ＳＮ３３５Ｒ、日本Ａ＆Ｌ製）１０部、水性ポリウレタン樹脂（アデカボンタイターＨＵＸ２９０Ｈ、旭電化製）２０部、離型剤（ノプコートＣ−１０４、サンノプコ製）５部、アンモニア２部、染料定着剤として分子量１５０００、カチオン当量２のポリエチレンイミンエチレンオキサイド５部を混合した固形分２８％、ｐＨ９．５のカラーを調製した。
【００３４】
（水溶性塗工液７）
合成非晶質シリカ（ファインシールＸ３７Ｂ、トクヤマ製）１００部、カゼイン１０部、ＳＢＲ（ＳＮ３３５Ｒ、日本Ａ＆Ｌ製）１０部、水性ポリウレタン樹脂（アデカボンタイターＨＵＸ２９０Ｈ、旭電化製）２０部、離型剤（ノプコートＣ−１０４、サンノプコ製）５部、アンモニア２部、染料定着剤としてポリエチレンイミン（エポミンＳＰ−０１２、日本触媒製）５部を混合した固形分２８％、ｐＨ９．５のカラーを調製した。
【００３５】
（水溶性塗工液８）
合成非晶質シリカ（ファインシールＸ３７Ｂ、トクヤマ製）１００部、カゼイン１０部、ＳＢＲ（ＳＮ３３５Ｒ、日本Ａ＆Ｌ製）１０部、水性ポリウレタン樹脂（アデカボンタイターＨＵＸ２９０Ｈ、旭電化製）２０部、離型剤（ノプコートＣ−１０４、サンノプコ製）５部、アンモニア２部、染料定着剤としてアリルアミン系重合物（ＰＡＳ−ＨＣｌ−１０Ｓ、日東紡製）５部を混合した固形分２８％、ｐＨ９．５のカラーを調製した。
【００３６】
（水溶性塗工液９）
合成非晶質シリカ（ファインシールＸ３７Ｂ、トクヤマ製）１００部、カゼイン１０部、ＳＢＲ（ＳＮ３３５Ｒ、日本Ａ＆Ｌ製）１０部、水性ポリウレタン樹脂（アデカボンタイターＨＵＸ２９０Ｈ、旭電化製）２０部、離型剤（ノプコートＣ−１０４、サンノプコ製）５部、アンモニア２部を混合した固形分２８％、ｐＨ９．５のカラーを調製した。
【００３７】
（凝固液１）
蟻酸アンモニウム５％、染料定着剤としてカチオン性アクリル樹脂（サフトマーＳＴ３３００、三菱化学製）５％、剥離剤（ノプコートＣ−１０４、サンノプコ製）０．５％を含む凝固液を調整した。
（凝固液２）
蟻酸アンモニウム５％、剥離剤（ノプコートＣ−１０４、サンノプコ製）０．５％を含む凝固液を調整した。
【００３８】
実施例１
基紙上に水溶性塗工液１を、乾燥塗工量２０ｇ／ｍ２となるようにロールコーターを用いて塗工し、塗工層が湿潤状態にあるうちに、凝固液１を用いて凝固させ、次いでプレスロールを介して１０５℃に加熱されたキャストドラムに圧着して鏡面を写し取り、乾燥してインクジェット記録用キャストコート紙を製造した。実施例２
水溶性塗工液２を塗布した以外は実施例１と同じ方法でインクジェット記録用キャストコート紙を製造した。
【００３９】
実施例３
水溶性塗工液３を塗布した以外は実施例１と同じ方法でインクジェット記録用キャストコート紙を製造した。
実施例４
水溶性塗工液４を塗布した以外は実施例１と同じ方法でインクジェット記録用キャストコート紙を製造した。
【００４０】
実施例５
水溶性塗工液５を塗布した以外は実施例１と同じ方法でインクジェット記録用キャストコート紙を製造した。
【００４１】
実施例６
水溶性塗工液６を塗布した以外は実施例１と同じ方法でインクジェット記録用キャストコート紙を製造した。
【００４２】
比較例１
水溶性塗工液７を調整したが、凝集物発生により塗工が不可能であった。
比較例２
水溶性塗工液８を調整したが、凝集物発生により塗工が不可能であった。
【００４３】
比較例３
水溶性塗工液９を塗布した以外は実施例１と同じ方法でインクジェット記録用キャストコート紙を製造した。
比較例４
基紙上に水溶性塗工液１を、乾燥塗工量２０ｇ／ｍ２となるようにロールコーターを用いて塗工し、塗工層が湿潤状態にあるうちに、凝固液２を用いて凝固させ、次いでプレスロールを介して１０５℃に加熱されたキャストドラムに圧着して鏡面を写し取り、乾燥してインクジェット記録用キャストコート紙を製造した。
【００４４】
実施例１〜６比較例３，４で得られたインクジェット記録用キャストコート紙を書きに示す評価方法により評価した。結果を表１にまとめる。
（１）７５°鏡面光沢度
ＪＩＳ  Ｚ８７４１の方法に準じて、インクジェット記録媒体のインク受容層表面の７５°鏡面光沢度を測定した。
（２）記録濃度
インクジェットプリンター（ＰＭ−９５０Ｃ：セイコーエプソン社製）を用いて２８８０ｄｐｉの解像度にてブラック、シアン、マゼンダ、イエローの４色ベタパターンをインクジェット記録媒体に印字し、その記録濃度をマクベス濃度計にて測定した。
（３）画像耐水性
インクジェットプリンター（ＰＭ−９５０Ｃ：セイコーエプソン社製）を用いて２８８０ｄｐｉの解像度にて適当な文字ををインクジェット記録媒体に印字し、印字１時間後に印字部へ水を１滴滴下し、文字の滲みを下記の基準にて目視評価した。
○：滲みが殆ど認められない。
△：滲みがやや認められる。
×：滲みが著しく認められる。
【００４５】
【表１】
2004249564.tif 000002
【００４６】
本発明である実施例１〜６のインクジェット記録用キャストコート紙においては充分な性能を有していたが、実施例５はポリエチレンイミン誘導体のカチオン当量が高すぎたため、若干凝集物が発生し、７５°鏡面光沢度の低下が見られた。実施例６はポリエチレンイミン誘導体のカチオン当量が低いため、若干耐水性が劣っていた。
【００４７】
一方、比較例１、２は塗工液中に添加したカチオン性ポリマーがポリエチレンイミン誘導体では無いため、凝集物が多量に発生し、塗料調整そのものが不可能であった。また、比較例３は塗工液中にカチオン性ポリマーを添加していないため、耐水性が不充分であった。さらに、凝固液にカチオン性ポリマーを配合しない比較例４においては光沢度、耐水性共に不十分であった
【００４８】
【発明の効果】
以上の通り、本発明によれば、従来光沢性と画像耐水性の両立が困難であったカゼイン含有のインク受容層を有するインクジェット記録用キャストコート紙であっても、光沢を損なうことなく、画像部の耐水性を向上することができる。更に、画像部の記録濃度は高く、記録画質も向上する。